(57)【要約】【課題】良好なモフォロジを有する炭化珪素半導体基板を製造することができる、炭化珪素半導体基板の製造方法を提供する。【解決手段】炭化珪素基板を準備する工程（Ｓ１１）と、炭化珪素基板上に、第１の原料ガスを用いて第１の炭化珪素半導体層を形成する工程（Ｓ１２）と、第１の炭化珪素半導体層上に、第２の原料ガスを用いて第２の炭化珪素半導体層を形成する工程（Ｓ１３）とを備える。第１の炭化珪素半導体層を形成する工程（Ｓ１２）では、ドーパントガスとして窒素ガスを用い、かつ、第１の原料ガス中の珪素原子数に対する炭素原子数の比Ｃ／Ｓｉが０．５以上１．０以下であり、第２の炭化珪素半導体層を形成する工程（Ｓ１３）では、ドーパントガスとして窒素ガスを用い、かつ、第２の原料ガス中の珪素原子数に対する炭素原子数の比Ｃ／Ｓｉが１．６以上２．２以下である。【選択図】図２
2014154587.tif 000002
【特許請求の範囲】
【請求項１】
炭化珪素基板を準備する工程と、
前記炭化珪素基板上に、第１の原料ガスを用いて第１の炭化珪素半導体層を形成する工程と、
前記第１の炭化珪素半導体層上に、第２の原料ガスを用いて第２の炭化珪素半導体層を形成する工程とを備え、
前記第１の炭化珪素半導体層を形成する工程では、ドーパントガスとして窒素ガスを用い、かつ、前記第１の原料ガス中の珪素原子数に対する炭素原子数の比Ｃ／Ｓｉが０．５以上１．０以下であり、
前記第２の炭化珪素半導体層を形成する工程では、ドーパントガスとして窒素ガスを用い、かつ、前記第２の原料ガス中の珪素原子数に対する炭素原子数の比Ｃ／Ｓｉが１．６以上２．２以下である、炭化珪素半導体基板の製造方法。
【請求項２】
前記第１の炭化珪素半導体層の不純物濃度は、前記第２の炭化珪素半導体層の不純物濃度よりも高い、請求項１に記載の炭化珪素半導体基板の製造方法。
【請求項３】
前記第１の炭化珪素半導体層の厚みは、前記第２の炭化珪素半導体層の厚みよりも薄い、請求項１に記載の炭化珪素半導体基板の製造方法。
【請求項４】
炭化珪素半導体基板を準備する工程と、
前記炭化珪素半導体基板を加工する工程とを備え、
前記炭化珪素半導体基板を準備する工程では、請求項１〜３のいずれか１項に記載の炭化珪素半導体基板の製造方法により、前記炭化珪素半導体基板が製造される、炭化珪素半導体装置の製造方法。
【発明の詳細な説明】
【技術分野】
【０００１】
本発明は、炭化珪素半導体基板の製造方法および炭化珪素半導体装置の製造方法に関し、特に、良好なモフォロジを有する炭化珪素半導体基板の製造方法および当該炭化珪素半導体基板を用いて実施される炭化珪素半導体装置の製造方法に関する。
【背景技術】
【０００２】
近年、半導体装置の高耐圧化、低損失化などを可能とするため、半導体装置を構成する材料として炭化珪素（ＳｉＣ）の採用が進められている。炭化珪素は、従来より半導体装置を構成する材料として広く用いられている珪素に比べてバンドギャップが大きいワイドバンドギャップ半導体である。そのため、半導体装置を構成する材料として炭化珪素を採用することにより、半導体装置の高耐圧化、オン抵抗の低減などを達成することができる。また、炭化珪素を材料として採用した半導体装置は、珪素を材料として採用した半導体装置に比べて、高温環境下で使用された場合の特性の低下が小さいという利点も有している。
【０００３】
炭化珪素は、不純物の拡散係数がきわめて低いため、熱拡散処理によって不純物のドーピングを行うことは困難である。炭化珪素材料に活性領域を形成する方法として、エピタキシャル成長層にイオン注入する方法や、ドーパントガスによる不純物添加を伴ったエピタキシャル成長方法が存在する（たとえば、特許文献１参照）。
【０００４】
一般に、炭化珪素基板上において、ｎ型のエピタキシャル層を成長させる場合には、ドーパントガスとして窒素（Ｎ2）ガスが用いられる。このときの成長温度は、一般に１４００℃以上１７００℃以下程度である。
【先行技術文献】
【特許文献】
【０００５】
【特許文献１】特開２００２−２８０５７３号公報
【発明の概要】
【発明が解決しようとする課題】
【０００６】
また、一般に、ドーパントガスとしてＮ2ガスを用いてｎ型炭化珪素膜のエピタキシャル成長を行う際、原料ガスにおける珪素（Ｓｉ）に対する炭素（Ｃ）の比率Ｃ／Ｓｉが１．０以上１．５以下程度となる条件で行われている。これは、ドーパントガスとしてＮ2ガスを用いた場合、Ｃ／Ｓｉが１．５より大きい場合には、Ｎが不純物としてエピタキシャル層中に十分に添加されにくく、Ｃ／Ｓｉが１．０より低い場合には、成長させたエピタキシャル層のモフォロジが悪化すると考えられているためである。
【０００７】
しかしながら、上述のような従来の条件では良好なモフォロジを有するｎ型の炭化珪素エピタキシャル層を得ることは難しかった。この結果、従来の炭化珪素半導体基板の製造方法では、良好なモフォロジを有する炭化珪素半導体基板および当該炭化珪素半導体基板を用いた炭化珪素半導体装置を得ることは困難であった。
【０００８】
本発明は、上記のような課題を解決するためになされたものである。本発明の主たる目的は、良好なモフォロジを有する炭化珪素半導体基板を製造することができる、炭化珪素半導体基板の製造方法、および炭化珪素半導体装置の製造方法を提供することにある。
【課題を解決するための手段】
【０００９】
本発明者らは、上記課題を解決するため鋭意研究を重ねた結果、炭化珪素エピタキシャル層の成長に用いる原料ガス中のＳｉ原子の原子数に対するＣ原子の原子数の比Ｃ／Ｓｉを１．６以上２．２以下とすることにより、良好なモフォロジを有するエピタキシャル層を形成することができることを見出した。
【００１０】
本発明の炭化珪素半導体基板の製造方法は、炭化珪素基板を準備する工程と、炭化珪素基板上に、第１の原料ガスを用いて第１の炭化珪素半導体層を形成する工程と、第１の炭化珪素半導体層上に、第２の原料ガスを用いて第２の炭化珪素半導体層を形成する工程とを備える。第１の炭化珪素半導体層を形成する工程では、ドーパントガスとして窒素ガスを用い、かつ、第１の原料ガス中の珪素原子数に対する炭素原子数の比Ｃ／Ｓｉが０．５以上１．０以下であり、第２の炭化珪素半導体層を形成する工程では、ドーパントガスとして窒素ガスを用い、かつ、第２の原料ガス中の珪素原子数に対する炭素原子数の比Ｃ／Ｓｉが１．６以上２．２以下である。
【００１１】
これにより、本発明の炭化珪素半導体基板の製造方法に従って得られた炭化珪素半導体基板は、良好な表面モフォロジを有することができる。
【００１２】
上記第１の炭化珪素半導体層の不純物濃度は、第２の炭化珪素半導体層の不純物濃度よりも高い。これにより、炭化珪素半導体基板は良好な表面モフォロジを有するとともに、第１の炭化珪素半導体層を、炭化珪素基板の欠陥が第２の炭化珪素半導体層に引き継がれることを抑制する緩和層とすることができるため、炭化珪素半導体基板の欠陥密度を低下させることができる。
【００１３】
上記第１の炭化珪素半導体層の厚みは、第２の炭化珪素半導体層の厚みよりも薄い。このようにすれば、第１の炭化珪素半導体層よりも良好な表面モフォロジを有する第２の炭化珪素半導体層の、炭化珪素半導体基板の表面モフォロジへの寄与度を高めることができ、炭化珪素半導体基板はより良好な表面モフォロジを有することができる。
【００１４】
本発明の炭化珪素半導体装置の製造方法は、炭化珪素半導体基板を準備する工程と、炭化珪素半導体基板を加工する工程とを備える。炭化珪素半導体基板を準備する工程では、上記本発明の炭化珪素半導体基板の製造方法により、炭化珪素半導体基板が製造される。
【００１５】
これにより、炭化珪素半導体基板の欠陥やモフォロジの悪さに起因した炭化珪素半導体装置の性能低下を抑制でき、炭化珪素半導体装置を高歩留まりで製造することができる。
【発明の効果】
【００１６】
本発明の炭化珪素半導体基板の製造方法によれば、良好なモフォロジを有するｎ型の炭化珪素エピタキシャル膜を備える炭化珪素半導体基板を製造することができる。また、本発明の炭化珪素半導体装置の製造方法によれば、炭化珪素半導体基板の欠陥やモフォロジの悪さに起因した炭化珪素半導体装置の性能低下を抑制できる。
【図面の簡単な説明】
【００１７】
【図１】本実施の形態の炭化珪素半導体基板の断面図である。
【図２】本実施の形態の炭化珪素半導体基板の製造方法のフローチャートである。
【図３】本実施の形態の炭化珪素半導体基板の製造法に用いる気相エピタキシャル成長装置の概略図である。
【図４】本実施の形態の炭化珪素半導体装置の製造方法のフローチャートである。
【発明を実施するための形態】
【００１８】
以下、本発明の実施の形態に係る炭化珪素半導体基板の製造方法について説明する。本実施の形態に係る炭化珪素半導体基板の製造方法は、炭化珪素基板上に、不純物濃度の異なる複数の炭化珪素エピタキシャル層を積層させ、炭化珪素半導体基板を製造する方法である。まず、図１を参照して、本実施の形態に係る炭化珪素半導体基板１０について、説明する。本実施の形態に係る炭化珪素半導体基板１０は、炭化珪素基板１と、炭化珪素基板１上に形成された炭化珪素からなるバッファ層２と、バッファ層２上に形成された炭化珪素からなるドリフト層３とを備える。
【００１９】
炭化珪素基板１は、たとえば単結晶炭化珪素からなる。単結晶炭化珪素は、たとえば六方晶の結晶構造を有している。炭化珪素基板１は主表面１Ａを含んでいる。
【００２０】
バッファ層２は、炭化珪素基板１の主表面１Ａ上に形成されている。バッファ層２は、導電型がｎ型であり、その厚みは０．５μｍである。バッファ層２におけるｎ型の不純物濃度は、１×１０18ｃｍ−３程度である。バッファ層２は主表面２Ａを含んでいる。
【００２１】
ドリフト層３は、バッファ層２上に形成されている。ドリフト層３は、導電型がｎ型であり、その厚みは１５μｍである。ドリフト層３におけるｎ型の不純物濃度は、７×１０15ｃｍ−３程度である。ドリフト層３は主表面３Ａを含み、当該主表面３Ａが、炭化珪素半導体基板１０の主表面となる。
【００２２】
次に、図１および２を参照して、上記の炭化珪素半導体基板を製造するための、本実施の形態の炭化珪素半導体基板の製造方法を説明する。当該炭化珪素半導体基板の製造方法は、炭化珪素基板を準備する工程（Ｓ１１）と、炭化珪素基板上に、第１の原料ガスを用いてバッファ層を形成する工程（Ｓ１２）と、バッファ層上に、第２の原料ガスを用いてドリフト層を形成する工程（Ｓ１３）とを備える。
【００２３】
まず、工程（Ｓ１１）では、炭化珪素基板１を準備する。炭化珪素基板１は、単結晶炭化珪素からなる。炭化珪素基板１は、厚みが３５０μｍで、外形が４インチの円板形状である。
【００２４】
次に、工程（Ｓ１２）では、先の工程（Ｓ１１）で準備した炭化珪素基板１上に、気相エピタキシャル成長装置を用いてバッファ層２を形成する。図３を参照して、本実施の形態では、気相エピタキシャル成長装置として、ＣＶＤ（Chemical  Vapor  Deposition）装置１００を用いる。ＣＶＤ装置１００において、基板ホルダ１１は、その周囲を誘導加熱用コイル１２と、石英管１３と、断熱材１４と、発熱体１５とによって囲まれている。具体的には、発熱体１５は中空構造であって、内部に反応室を形成している。基板ホルダ１１は、発熱体１５の内部に設けられ、たとえば、炭化珪素基板１を載置したときにその主表面１Ａが反応室表面と同一平面となるように形成されている。断熱材１４は、発熱体１５の外周囲を囲うように配置されている。石英管１３は、断熱材１４の外周側を囲うように配置されている。誘導加熱用コイル１２は、複数のコイル部材を含み、たとえば、石英管１３の外周側を巻回するように設けられている。誘導加熱用コイル１２を高周波コイルとしてこれに高周波電流を流すと、電磁誘導作用により、発熱体１５は誘導加熱される。これにより、炭化珪素基板１および炭化珪素基板１に供給される原料ガス等を所定の温度に加熱することができる。
【００２５】
まず、ＣＶＤ装置１００内に設けられた基板ホルダ１１に、炭化珪素基板１を配置する。次に、ＣＶＤ装置１００内に配管１６を介して、水素（Ｈ２）を含むキャリアガスと、モノシラン（ＳｉＨ４）、プロパン（Ｃ３Ｈ８）および窒素（Ｎ２）などを含む原料ガスとを導入する。このとき、いずれのガスも、炭化珪素基板１の主表面１Ａ上に供給される時点で十分に熱分解されているように反応室内に導入される。また、各ガスは、ＣＶＤ装置１００の反応室内に導入する前に混合されていてもよいし、ＣＶＤ装置１００の反応室内で混合されてもよい。
【００２６】
基板ホルダ１１上に配置された炭化珪素基板１が、加熱されながら、上記キャリアガスおよび原料ガスの供給を受けることにより、主表面１Ａ上に窒素（Ｎ）原子がドープされたエピタキシャル成長膜であるバッファ層２が形成される。具体的には、成長温度１５００℃以上１７００℃以下、圧力６×１０３Ｐａ以上１４×１０3Ｐａ以下の条件下でバッファ層２を形成する。このとき、Ｎ2ガスの流量を調整することにより、バッファ層２におけるｎ型の不純物濃度を１×１０18ｃｍ−３程度とする。また、バッファ層２の厚みは０．５μｍ程度とする。
【００２７】
本工程（Ｓ１２）においてバッファ層２の形成に用いられる第１の原料ガスは、Ｓｉ原子の原子数に対するＣ原子の原子数の比（Ｃ／Ｓｉ比）が０．５以上１．０以下である。これは、バッファ層２の不純物濃度を十分な正確性を持って１×１０18ｃｍ−３程度とするためである。また、Ｈ原子の原子数に対するＳｉ原子の原子数の比（Ｓｉ／Ｈ比）は、０．０００２以上０．０００６以下である。水素分子の分子数に対する窒素分子の分子数の比（Ｎ2／Ｈ2比）は０．０２以上０．０４以下である。
【００２８】
次に、工程（Ｓ１３）では、先の工程（Ｓ１２）で形成したバッファ層２上に、ＣＶＤ装置を用いてドリフト層３を形成する。まず、反応室内に、Ｈ２を含むキャリアガスと、ＳｉＨ４、Ｃ３Ｈ８およびＮ２などを含む原料ガスとを導入する。このとき、いずれのガスも、炭化珪素基板１の主表面１Ａ上に供給される時点で十分に熱分解されているように反応室内に導入される。
【００２９】
反応室内に配置された炭化珪素基板１が、加熱されながら、上記キャリアガスおよび原料ガスの供給を受けることにより、バッファ層２上にＮ原子がドープされたエピタキシャル成長膜であるドリフト層３が形成される。具体的には、成長温度１５００℃以上１７００℃以下、圧力６×１０３Ｐａ以上１４×１０3Ｐａ以下の条件下でドリフト層３を形成する。このとき、Ｎ2ガスの流量を調整することにより、ドリフト層３におけるｎ型の不純物濃度を７×１０15ｃｍ−３程度とする。また、ドリフト層３の厚みは１５μｍ程度とする。
【００３０】
本工程（Ｓ１３）においてドリフト層３の形成に用いられる第２の原料ガスは、Ｓｉ原子の原子数に対するＣ原子の原子数の比（Ｃ／Ｓｉ比）が１．６以上２．２以下である。また、このときＨ原子の原子数に対するＳｉ原子の原子数の比（Ｓｉ／Ｈ比）は、０．０００２以上０．０００６以下である。水素分子の分子数に対する窒素分子の分子数の比（Ｎ2／Ｈ2比）は０．００００４以上０．００００７５以下である。
【００３１】
本工程（Ｓ１３）は、先の工程（Ｓ１２）でのバッファ層２の形成が終了した後、炭化珪素基板１は基板ホルダ１１上に設置した状態のままで、原料ガスの流量および分圧等を変更することにより、先の工程（Ｓ１２）と連続して実施してもよい。つまり、本実施の形態の炭化珪素半導体基板の製造方法では、第１の原料ガスと第２の原料ガスとは、含まれるガス種は同一であって、ガスの流量や分圧が異なる。
【００３２】
本実施の形態の炭化珪素半導体基板の製造方法において、特に重要であるのは、工程（Ｓ１２）で用いる第１の原料ガスおよび工程（Ｓ１３）で用いる第２の原料ガスのＣ／Ｓｉ比である。
【００３３】
Ｃ／Ｓｉ比が高い原料ガスを用いた場合には、形成される炭化珪素エピタキシャル層のモフォロジは良好となるが、当該炭化珪素エピタキシャル層中へのＮ原子のドープ量は制限される。よって、Ｃ／Ｓｉ比が高い原料ガスを用いた場合には、高不純物濃度の炭化珪素エピタキシャル層を形成するのは困難である。
【００３４】
一方、Ｃ／Ｓｉ比が低い原料ガスを用いた場合には、Ｎ原子が高濃度にドープ形成された炭化珪素エピタキシャル層を形成することができるが、当該炭化珪素エピタキシャル層のモフォロジは悪化する。よって、Ｃ／Ｓｉ比が低い原料ガスを用いた場合には、良好なモフォロジを有する炭化珪素エピタキシャル層を形成するのは困難である。従来の炭化珪素半導体基板の製造方法では、不純物濃度に関らず、Ｃ／Ｓｉ比が１．０以上１．５以下の原料ガスを用いて各炭化珪素エピタキシャル層を形成する。そのため、得られる炭化珪素半導体基板のモフォロジは悪い。また、炭化珪素基板に含まれる欠陥が炭化珪素エピタキシャル層に引き継がれることを抑制する緩和層として、高不純物濃度のバッファ層２を形成することが困難であるため、得られる炭化珪素半導体基板の主表面には欠陥が多数存在する。
【００３５】
そこで、本実施の形態の炭化珪素半導体基板の製造方法では、炭化珪素半導体基板において、高不純物濃度の炭化珪素エピタキシャル層の形成には、Ｃ／Ｓｉ比が相対的に低い原料ガスを、低不純物濃度の炭化珪素エピタキシャル層の形成には、Ｃ／Ｓｉ比が相対的に高い原料ガスを用いる。これにより、高濃度不純物層を備え、かつ、主表面３Ａにおいて良好なモフォロジを有する炭化珪素半導体基板１０を得ることができる。
【００３６】
具体的には、たとえば、１×１０18ｃｍ−3程度の高不純物濃度の炭化珪素エピタキシャル層を形成する場合には、Ｃ／Ｓｉ比が０．５以上１．０以下の原料ガスを用いる。これにより、高不純物濃度の炭化珪素エピタキシャル層を容易に形成することができる。しかし、上記条件で形成された高濃度不純物層であるバッファ層２の主表面２Ａは良好なモフォロジを有さない。一方、７×１０15ｃｍ−３程度の炭化珪素エピタキシャル層を形成する場合には、Ｃ／Ｓｉ比が１．６以上２．２以下の原料ガスを用いる。これにより、低不純物濃度の炭化珪素エピタキシャル層は、良好なモフォロジを有することができる。そのため、炭化珪素半導体基板の最上層を低不純物濃度の炭化珪素エピタキシャル層（ドリフト層３）とすることにより、主表面３Ａにおいて良好なモフォロジを有する炭化珪素半導体基板１０を得ることができる。このとき、ドリフト層３の厚みはバッファ層２の厚みよりも厚くする。より好ましくは、バッファ層２に対するドリフト層３の厚みの比率は、２０倍以上４０倍以下とする。このようにすれば、炭化珪素半導体基板１０の表面モフォロジに対するドリフト層３の寄与度を高めることができ、主表面３Ａにおいてより良好なモフォロジを有する炭化珪素半導体基板１０を得ることができる。
【００３７】
以上のように、本実施の形態の炭化珪素半導体基板の製造方法は、炭化珪素半導体を構成する各炭化珪素エピタキシャル層の不純物濃度に応じて、当該炭化珪素エピタキシャル層の成長に用いる原料ガスのＣ／Ｓｉ比を選択することにより、高不純物濃度の炭化珪素エピタキシャル層を備えながら、良好なモフォロジを有する炭化珪素半導体基板を製造することができる。
【００３８】
本実施の形態の炭化珪素半導体基板は、第１の炭化珪素半導体層として、厚さ０．５μｍで、不純物濃度が１×１０18ｃｍ−3のバッファ層２、第２の炭化珪素半導体層として、厚さ１５μｍで、不純物濃度が５×１０15ｃｍ−3のドリフト層３から構成されるが、これに限られるものではない。例えば、不純物濃度が１×１０18ｃｍ−3以上〜２×１０18ｃｍ−3以下程度で厚み１.５μｍの高不純物濃度層の上に、不純物濃度が１×１０1４ｃｍ−3以上５×１０15ｃｍ−3以下程度で厚さ３０μｍの低不純物濃度層を積層した構成としてもよい。このようにしても、上記Ｃ／Ｓｉ比の異なる２種類の原料ガスを用いて、良好なモフォロジを有する炭化珪素半導体基板を得ることができる。
【００３９】
また、本実施の形態の炭化珪素半導体基板は、炭化珪素基板上に不純物濃度の異なる２層が積層した構造を有しているが、炭化珪素基板上に不純物濃度の異なる３層以上が積層した構造であってもよい。炭化珪素半導体基板の最上層の炭化珪素エピタキシャル層が、Ｃ／Ｓｉ比が低い原料ガスを用いて形成される限りにおいて、最上層より下の積層構造を構成する複数の炭化珪素エピタキシャル層は、その不純物濃度に応じて適切なＣ／Ｓｉ比の原料ガスを用いて形成されることができる。このようにしても、従来の炭化珪素半導体基板の製造方法により得られる炭化珪素半導体基板と比べて、良好なモフォロジを有する炭化珪素半導体基板を得ることができる。なお、この場合も、最上層の低不純物濃度の炭化珪素エピタキシャル層の厚みは、最上層より下に位置する高不純物濃度の炭化珪素エピタキシャル層の厚みよりも厚く形成されるのが好ましく、より好ましくは当該高不純物濃度の炭化珪素エピタキシャル層の厚みに対して２０倍以上４０倍以下とする。
【００４０】
また、本実施の形態の炭化珪素半導体基板の製造方法では、気相エピタキシャル成長装置として、ＣＶＤ（Chemical  Vapor  Deposition）装置を用いたが、これに限られるものではない。炭化珪素エピタキシャル層を気相成長法により形成することができる任意の装置を用いることができる。
【００４１】
なお、炭化珪素エピタキシャル層の形成工程において、成長温度を上げることによっても、モフォロジを改善することができる。従来の炭化珪素半導体基板の製造方法では、Ｃ／Ｓｉ比が１．０以上１．５以下原料ガスを用い、かつ成長温度を１５００℃以上１７００℃以下程度としていたが、これにより得られる炭化珪素半導体基板はモフォロジが悪い。つまり、成長温度を上げる場合には１７００℃以上の高温条件とする必要がある。しかし、成長温度を１７００℃以上とすることは、現状の気相エピタキシャル成長装置の制約上困難である。本実施の形態の炭化珪素半導体基板の製造方法は、従来の炭化珪素半導体基板の製造方法と比べて、成長温度を高めることなく、良好なモフォロジを有する炭化珪素半導体基板をせることができる。
【００４２】
次に、図４を参照して、本実施の形態の炭化珪素半導体装置の製造方法について説明する。本実施の形態の炭化珪素半導体装置の製造方法は、炭化珪素半導体基板を準備する工程（Ｓ１０）と、炭化珪素半導体基板を加工する工程（Ｓ２０）とを備える。
【００４３】
工程（Ｓ１０）では、本実施の形態の炭化珪素半導体の製造方法により炭化珪素半導体基板を製造する。これにより、良好なモフォロジを有する炭化珪素半導体基板を準備することができる。
【００４４】
工程（Ｓ２０）では、先の工程（Ｓ１０）で準備された炭化珪素半導体基板を加工して、炭化珪素半導体装置を製造する。具体的には、炭化珪素半導体基板に、イオン注入工程、トレンチ形成工程、成膜工程、電極形成工程等を実施することにより、炭化珪素半導体装置が製造される。これにより、炭化珪素半導体基板の欠陥やモフォロジの悪さに起因した炭化珪素半導体装置の性能低下を抑制でき、炭化珪素半導体装置を高歩留まりで製造することができる。
【００４５】
以上のように本発明の実施の形態について説明を行なったが、上述の実施の形態を様々に変形することも可能である。また、本発明の範囲は上述の実施の形態に限定されるものではない。本発明の範囲は、特許請求の範囲によって示され、特許請求の範囲と均等の意味および範囲内でのすべての変更を含むことが意図される。
【産業上の利用可能性】
【００４６】
本発明の炭化珪素半導体基板の製造方法および炭化珪素半導体装置の製造方法は、高濃度に窒素がドープされた炭化珪素エピタキシャル層を備え、かつ、良好なモフォロジを有する炭化珪素半導体基板が要求される炭化珪素半導体基板の製造方法、および炭化珪素半導体装置の製造方法に、特に有利に適用される。
【符号の説明】
【００４７】
１  炭化珪素基板、１Ａ，２Ａ，３Ａ  主表面、２  バッファ層、３  ドリフト層、１０  炭化珪素半導体基板、１１  基板ホルダ、１２  誘導加熱用コイル、１３  石英管、１４  断熱材、１５  発熱体、１６  配管、１００  ＣＶＤ装置。
【図１】
2014154587.tif 000003
【図２】
2014154587.tif 000004
【図３】
2014154587.tif 000005
【図４】
2014154587.tif 000006